(57)【要約】【課題】本発明は、医療材料、カラムなどの充填材料、プラスチックやゴムの補強用材料等として用いられる繊維状ヒドロキシアパタイトを従来よりも簡便な方法で、短時間に得ることを課題とする。【解決手段】カルシウム化合物、リン酸化合物及び尿素よりリン酸八カルシウム（ＯＣＰ）を製造し、続いて該ＯＣＰを塩基性化合物の存在下で加熱処理することにより、ＯＣＰの形状を承継した形で繊維状ヒドロキシアパタイトを得ることができる。【選択図】なし【特許請求の範囲】
【請求項１】
繊維状ヒドロキシアパタイトの製造方法において、リン酸八カルシウムを塩基性化合物存在下で加熱処理することを特徴とする繊維状ヒドロキシアパタイトの製造方法。
【請求項２】
カルシウム化合物、リン酸化合物及び尿素よりリン酸八カルシウムを製造する、請求項１に記載の繊維状ヒドロキシアパタイトの製造方法。
【発明の詳細な説明】
【技術分野】
【０００１】
本発明は、医療材料、カラムなどの充填用材料、プラスチックやゴムの補強用材料等として用いられる繊維状ヒドロキシアパタイトの製造方法に関するものである。
【背景技術】
【０００２】
ヒドロキシアパタイトは人体の骨を形成する物質と同じ組成であり、生体内での親和性も高いため、人口骨や人口歯などの代替材料、補修材料として用いられている。骨の補修材料としての用途のうち、骨欠損部の充填材として用いる場合には、その形状が針状または繊維状であることが好ましいとされている。これは、充填されたヒドロキシアパタイト粒子の間隙に骨細胞が侵入するためには１００μｍ程度の間隙が必要であるといわれているためである。また、骨生成を促したり、吸着能を高めるためには、ヒドロキシアパタイトの純度が極めて高いことも望まれている。
【０００３】
従来、繊維状ヒドロキシアパタイトの製造方法としては、ヒドロキシアパタイトとりん酸アンモニウムをＣａ／Ｐモル比が１．００〜１．６７となるように混合し、１５００℃で加熱溶融した後溶融物を細孔を有するノズルから押出して紡糸する方法（特許文献１）、アパタイトの微粒状物をバインダーを溶解している水溶液に均一に分散させ、該分散液を細孔を有する紡糸ノズルから押出して紡糸する方法（特許文献２）、カルシウム塩及びリン酸塩を含む溶液を尿素の存在下で加熱してリン酸水素カルシウム（ＤＣＰＡ）結晶及びリン酸八カルシウム五水和物（ＯＣＰ）結晶を得、さらに加熱することによって得られたＤＣＰＡ結晶及びＯＣＰ結晶を加水分解してヒドロキシアパタイトを得る方法（特許文献３）が知られている。
しかし、特許文献１及び２に記載のヒドロキシアパタイト溶融物またはヒドロキシアパタイト溶液を紡糸する方法は、高温での溶融設備や紡糸設備等を必要とする。また、特許文献２に記載されている方法では、ヒドロキシアパタイトを溶液とするためバインダーを用いており、高純度の繊維状ヒドロキシアパタイトが得られにくい。さらに、特許文献３に記載されているＤＣＰＡ及びＯＣＰ結晶を加水分解してヒドロキシアパタイトを得る方法では、加水分解に１７〜８０時間という長い時間を必要とするため、製造コストが高くなり、工業的大量生産には不向きである。
このため、簡便な方法で、より短い時間で高純度の繊維状ヒドロキシアパタイトを得る方法が切望されていた。
【０００４】
【特許文献１】特開昭５７−１１７６２１号公報  第３頁
【特許文献２】特開昭６１−７５８１７号公報  第３頁
【特許文献３】特開平２−１４１５００号公報  第４−５頁
【発明の開示】
【発明が解決しようとする課題】
【０００５】
従って本発明の目的は、より簡便な方法で、短時間に繊維状ヒドロキシアパタイトを得る方法を開発することにある。
【課題を解決するための手段】
【０００６】
本発明者らは、カルシウム化合物、リン酸化合物及び尿素よりリン酸八カルシウム（ＯＣＰ）を製造し、続いて該ＯＣＰを塩基性下で加熱処理することにより、ＯＣＰの形状を承継した形で繊維状のヒドロキシアパタイトを短時間で得られることを見出し、本発明を完成させた。
【０００７】
すなわち、本発明は、繊維状ヒドロキシアパタイトの製造方法において、リン酸八カルシウムを塩基性化合物存在下で加熱処理することを特徴とする繊維状ヒドロキシアパタイトの製造方法に関するものである。また、前記リン酸八カルシウムは、カルシウム化合物、リン酸化合物及び尿素より製造することが好ましい。
【発明の効果】
【０００８】
本発明の方法によれば、繊維状ヒドロキシアパタイトを簡便な方法でかつ短時間で得ることができ、得られた繊維状ヒドロキシアパタイトは医療材料、カラムなどの充填用材料、プラスチックやゴムの補強用材料等として用いることができ、特に骨欠損部の充填材として有用である。
【発明を実施するための最良の形態】
【０００９】
本発明の原料として用いるカルシウム化合物は、水易溶性の無機カルシウム塩及び有機カルシウム塩を用いることができ、具体的には、塩化カルシウム、硝酸カルシウム、蟻酸カルシウム、酢酸カルシウム、乳酸カルシウム、クエン酸カルシウム、フマル酸カルシウム等を挙げることができる。これらは一種類で用いてもよいし、二種類以上組み合わせて用いてもよい。
別の原料であるリン酸化合物は、水易溶性のオルトリン酸塩類、リン酸エステル類、及び有機リン化合物であり、例えば、リン酸、リン酸アンモニウム、リン酸ナトリウム、リン酸カリウム、リン酸トリ酢酸、ＤＬ−Ｏ−ホスホセリン、Ｏ−ホスホ−Ｌ−チロシン、等を挙げることができる。これらは一種類で用いてもよいし、二種類以上組み合わせて用いてもよい。
【００１０】
水に対するカルシウム化合物、リン化合物、及び尿素の添加量は、リン酸八カルシウムが析出する範囲で設定される。カルシウム化合物の添加量は、０．０１〜１．０ｍｏｌ／Ｌ、好ましくは０．０５〜０．１ｍｏｌ／Ｌ、リン酸化合物の添加量は０．０１〜１．０ｍｏｌ／Ｌ、好ましくは０．０５〜０．１ｍｏｌ／Ｌ、尿素の添加量は、０．１〜５．０ｍｏｌ／Ｌ、好ましくは０．２５〜０．５ｍｏｌ／Ｌである。
上記カルシウム化合物と、リン酸化合物との添加割合は、溶液中のＣａ／Ｐモル比が０．５〜２．０、好ましくは１．０〜１．６７となるようにするのが望ましい。これは、Ｃａ／Ｐモル比が０．５未満または２．０を超えると、沈殿を形成した後の液中にカルシウムイオンもしくはリン酸イオンが過剰に残存し、効率的ではないからである。また、上記尿素の添加割合は、カルシウム化合物に対し、尿素／Ｃａモル比で１．０〜１０、好ましくは２．０〜５．０となるようにすることが好ましい。これは、尿素／Ｃａモル比が１．０以下であると、反応の完結に必要な分のアンモニウムイオンが発生せず、また尿素の加水分解速度が遅いためである。また、上記モル比が１０以上であると、繊維長が短くなる傾向にあり、また反応完結時に過剰な尿素が残存し効率的ではないためである。
【００１１】
水に、上記カルシウム化合物、リン酸化合物、及び尿素を添加する。添加する順はいずれが先でもよく、添加後はすべてが溶解するまで攪拌する。
反応は、溶解させた反応液を所定の温度で静置することによって進行する。反応時間は３〜１２時間、好ましくは６〜８時間である。反応温度は８０〜１００℃であり、８５〜９０℃が尿素の加水分解速度が充分に早く、また水の沸点以下であることから好ましい。具体的には、反応液を８５〜９０℃に設定したオーブンに所定時間静置することによって行うことができる。反応終了後、析出するリン酸八カルシウム（OCP）は、リボン状の結晶である。
【００１２】
続いて、OCP結晶が析出した反応液に塩基性化合物を添加する。塩基性化合物としては、水酸化ナトリウム、水酸化カリウム、アンモニア、水酸化アンモニウム塩、水酸化カルシウム、アミン塩類等を挙げることができる。
添加は、反応液を８５〜９０℃に保ったまま、低速で攪拌しながら行う。さらに８５〜９０℃で１〜１２時間、好ましくは３〜６時間攪拌する。この過程で、OCP結晶が加水分解され、OCP結晶の形状を継承した形で、繊維状ヒドロキシアパタイトを得ることができる。この反応機構は明らかではないが、OCP結晶構造の格子編成が行われヒドロキシアパタイトが生成するものと考えられる。
【００１３】
上記反応によって得られたヒドロキシアパタイトをろか、洗浄、乾燥することにより、目的とする繊維状ヒドロキシアパタイトを得ることができる。ろかは、吸引ろか等、通常行われる方法を用いることができる。また、洗浄は、ろか残渣をリパルプし、再度吸引ろかする等して行うことができる。乾燥は、オーブンを用いる乾燥等一般的な乾燥方法を用いることができる。
得られた繊維状ヒドロキシアパタイトは、長さ２０〜１５０μｍ、幅０．５〜５μｍであり、ＸＲＤ測定によりヒドロキシアパタイトの結晶構造を確認することができる。
【実施例】
【００１４】
次に実施例をあげて本発明の繊維状アパタイトの製造方法を具体的に説明するが、特にこれにより限定を行なうものではない。
【００１５】
（実施例１）
脱イオン水２０００ｍｌを２Ｌビーカーに入れ、塩化カルシウム２水和物１４．７ｇ（０．１モル）、リン酸アンモニウム１１．５ｇ（０．１モル）及び尿素３０ｇ（０．５モル）を添加し攪拌して溶解させた。この溶液を９５℃のオーブン中で６時間静置しＯＣＰウィスカーを析出させた。
続いて、反応溶液を９５℃に保ちながら、３Ｎ水酸化ナトリウム水溶液１００ｍｌを添加し、低速で３時間攪拌した。生成した繊維状のヒドロキシアパタイト結晶を吸引ろ過で集め、脱イオン水中でリパルプ洗浄した後ろ過、１２０℃で乾燥し、繊維状ヒドロキシアパタイト結晶９．２ｇを得た。
【００１６】
（分析）
得られた繊維状ヒドロキシアパタイトと市販のヒドロキシアパタイトのＸＲＤ測定値を比較することにより、ヒドロキシアパタイトの結晶構造を確認した。純度はカルシウムの含有量をＥＤＴＡキレート滴定、リンの含有量をリンバナドモリブデン法により測定し、その合量より算出し、９９．７％であった。また上記含有量より見積もったＣａ／Ｐモル比は、１．５１であった。この結果より、カルシウム欠損型ヒドロキシアパタイトであることが確認された。得られた繊維状ヒドロキシアパタイトのＳＥＭ写真を図１に示す。
【図面の簡単な説明】
【００１７】
【図１】実施例１で得られた繊維状ヒドロキシアパタイトの電子顕微鏡写真である。
【図１】
2005154181.tif 000002